(57)【特許請求の範囲】
【請求項１】
水に対して不溶性の担体表面にリン脂質の親水性部を構成するリン酸エステルより誘導される基を有する第一単位と電子吸引性の置換基がカルボニル基に結合してなるカルボン酸誘導基を有する第二単位とを含む高分子物質を有し、
前記高分子物質が、前記第一単位として２−メタクリロイルオキシエチルホスホリルコリン基を有し、前記第二単位としてｐ−ニトロフェニルオキシカルボニルポリエチレングリコールメタクリレート基を有する、２−メタクリロイルオキシエチルホスホリルコリン−ブチルメタクリレート−ｐ−ニトロフェニルオキシカルボニルポリエチレングリコールメタクリレート共重合体であり、
前記ｐ−ニトロフェニルオキシカルボニルポリエチレングリコールメタクリレート基の全て又は一部に、オリゴｄＴ配列の５'末端に導入されたアミノ基が共有結合していることにより、前記オリゴｄＴ配列を含むＤＮＡが前記不溶性の担体に固定化されており、
前記不溶性の担体の形態が、多孔質体である、ｍＲＮＡ捕捉用担体。
【請求項２】
前記オリゴｄＴ配列の塩基数が５〜５０である請求項１記載のｍＲＮＡ捕捉用担体。
【請求項３】
前記不溶性の担体の材質がプラスチックである請求項１または２記載のｍＲＮＡ捕捉用担体。
【請求項４】
請求項１〜３いずれか記載のｍＲＮＡ捕捉用担体を用いて、
（ａ）ｍＲＮＡを含む検体溶液を前記ｍＲＮＡ捕捉用担体に供給する工程、
（ｂ）ｍＲＮＡとオリゴｄＴ配列を含むＤＮＡをハイブリダイズさせる工程、
（ｃ）洗浄液を供給し、洗浄する工程、
を含むことを特徴とするｍＲＮＡの精製方法。
【請求項５】
更に（ｄ）ハイブリダイズしたｍＲＮＡを溶出させる工程、を含む請求項４記載のｍＲＮＡの精製方法。
【請求項６】
前記ｍＲＮＡを含む検体溶液が細胞を可溶化した溶液である請求項５記載のｍＲＮＡの精製方法。
【発明の詳細な説明】
【技術分野】
【０００１】
本発明は、細胞等から調製したｍＲＮＡを含む検体溶液からｍＲＮＡを精製するｍＲＮＡ捕捉用担体及びｍＲＮＡの精製方法に関する。
【背景技術】
【０００２】
細胞へのストレスに対する応答性を見る方法として、細胞内の遺伝子発現状況をみることがタンパク質量の同定とともに一般的に行われる手法である。遺伝子の発現状況は、特定遺伝子のｍＲＮＡの量により同定される。
遺伝子の検出には、一般的には、トータルＲＮＡを精製し、精製したトータルＲＮＡからＲＴ−ＰＣＲ法により遺伝子を増幅し、電気泳動やマイクロアレイ法によりｍＲＮＡの検出を行って遺伝子の発現量をみる方法がとられる。マイクロアレイ法によれば、複数の遺伝子の発現量を同時にみることができる。しかしながら、より正確に遺伝子発現量をみるには、ｍＲＮＡのみを精製し、精製したｍＲＮＡをＲＴ−ＰＣＲにかけた方が良い。
ｍＲＮＡの精製は、ｍＲＮＡ鎖が有するポリＡテイル部分とｄＴ配列とのハイブリダイゼーションを利用した方法が主流であり、ｍＲＮＡを精製する手法として、磁気ビーズを用いた方法が特表２００２−５０４３４８号公報（特許文献１）および特表２００２−５３５０１２号公報（特許文献２）に記載されている。本方法は、磁気ビーズにオリゴｄＴ鎖を固定化し、ｍＲＮＡを含む検体溶液中に本磁気ビーズを投入し、ビーズ上にｍＲＮＡを捕捉し、磁石によりビーズを集め、検体溶液を捨て、磁石を遠ざけ洗浄液を加え、分散させ、再び磁石によりビーズを集める操作を繰り返し、ｍＲＮＡを取り出すというものである。【０００３】
磁気ビーズによるｍＲＮＡの精製では、まず磁気ビーズそのものが高価であるということが問題であった。また、取り扱いにおいては、磁性体を用いる必要があり、操作が煩わしいという問題点もあった。さらに、従来のｍＲＮＡの精製方法ではｍＲＮＡの捕捉効率が悪く、遺伝子の発現をみるにあたり、ＲＴ−ＰＣＲによる遺伝子の増幅において、多数回の熱サイクルによる増幅が必要となるため、検出に長時間を要するという問題点があった。
【特許文献１】特表２００２−５０４３４８号公報
【特許文献２】特表２００２−５３５０１２号公報
【発明の開示】
【発明が解決しようとする課題】
【０００４】
本発明の目的は、操作が簡便で、高効率でｍＲＮＡを精製できる、ｍＲＮＡ捕捉用担体およびｍＲＮＡの精製方法を提供することにある。
【課題を解決するための手段】
【０００５】
本発明者らは、表面に所定の高分子物質を導入した不溶性担体を用いることで、簡便にかつ高効率でｍＲＮＡを精製できることを見出し、本発明の完成に至った。
本発明は、
（１）水に対して不溶性の担体表面にリン脂質の親水性部を構成するリン酸エステルより誘導される基を有する第一単位と電子吸引性の置換基がカルボニル基に結合してなるカルボン酸誘導基を有する第二単位とを含む高分子物質を有し、
前記高分子物質が、前記第一単位として２−メタクリロイルオキシエチルホスホリルコリン基を有し、前記第二単位としてｐ−ニトロフェニルオキシカルボニルポリエチレングリコールメタクリレート基を有する、２−メタクリロイルオキシエチルホスホリルコリン−ブチルメタクリレート−ｐ−ニトロフェニルオキシカルボニルポリエチレングリコールメタクリレート共重合体であり、
前記ｐ−ニトロフェニルオキシカルボニルポリエチレングリコールメタクリレート基の全て又は一部に、オリゴｄＴ配列の５'末端に導入されたアミノ基が共有結合していることにより、前記オリゴｄＴ配列を含むＤＮＡが前記不溶性の担体に固定化されており、
前記不溶性の担体の形態が、多孔質体である、ｍＲＮＡ捕捉用担体、
（２）前記オリゴｄＴ配列の塩基数が５〜５０である（１）のｍＲＮＡ捕捉用担体、
（３）前記不溶性の担体の材質がプラスチックである（１）又は（２）のｍＲＮＡ捕捉用担体、
（４）（１）〜（３）いずれか記載のｍＲＮＡ捕捉用担体を用いて、
（ａ）ｍＲＮＡを含む検体溶液を前記ｍＲＮＡ捕捉用担体に供給する工程、
（ｂ）ｍＲＮＡとオリゴｄＴ配列を含むＤＮＡをハイブリダイズさせる工程、
（ｃ）洗浄液を供給し、洗浄する工程、
を含むことを特徴とするｍＲＮＡの精製方法、
（５）さらに（ｄ）ハイブリダイズしたｍＲＮＡを溶出させる工程、を含む（４）のｍＲＮＡの精製方法、
（６）前記ｍＲＮＡを含む検体溶液が細胞を可溶化した溶液である（５）のｍＲＮＡの精製方法、
である。
【発明の効果】
【０００６】
本発明によれば、簡便な操作、かつ高効率でｍＲＮＡの精製が可能である。
【発明を実施するための最良の形態】
【０００７】
以下、本発明の実施形態について詳細に説明する。【０００８】
本実施形態のｍＲＮＡ捕捉用担体は、不溶性担体表面にリン脂質の親水性部を構成するリン酸エステルより誘導される基を有する第一単位と電子吸引性の置換基がカルボニル基に結合してなるカルボン酸誘導基を有する第二単位とを含む高分子物質を有し、カルボン酸誘導基の全て又は一部にオリゴｄＴ配列を含むＤＮＡ鎖がオリゴｄＴ配列の５’末端に結合していることを特徴とする。【０００９】
不溶性担体としては、天然から得られる重合体とその誘導体、合成重合体とその誘導体を挙げることができる。前者には、多糖類とその誘導体、あるいはガラス，シリカゲルなどの無機重合体などがある。また後者にはビニル系重合体、たとえばポリスチレン，ポリエチレン，ポリプロピレンなどがある。【００１０】
不溶性担体の材質は、プラスチックを用いることができる。
不溶性担体の材質として、プラスチックを用いた場合には、形状やサイズの変更に対する柔軟性が確保される上に、ガラスのものに比べて安価で提供することができるという観点から好ましい。このようなプラスチック材質としては、表面処理の容易性および量産性の観点から、熱可塑性樹脂を用いることができる。【００１１】
熱可塑性樹脂としては、たとえば、ポリエチレン、ポリプロピレン等の直鎖状ポリオレフィン、環状ポリオレフィン、含フッ素樹脂等を用いることができる。【００１２】
不溶性担体の形態は、容器又は複数のウェルを有するプレートとすることができる。
容器としては、サンプリングチューブや、ＰＣＲ用のチューブとすることができる。容量を１ｍＬ以下とすれば、好適に用いることができる。
また、複数のウェルを有するプレート類を好適に用いることもできる。【００１３】
不溶性担体の形態は、多孔質体とすることができる。
多孔質体としては、焼結体、不織布状のものを含み、多孔質を形成できるものであれば特に制限はないが、細孔表面を多くとれることを考慮すると焼結体が好適である。プラスチック製多孔質体は、ポリエチレンやポリプロピレンの微粒子を型に充填し、熱および圧力をかけることにより、容易に得ることが出来る。上記プラスチック製多孔体は、製造工程において加熱されることから、ＲＮａｓｅは失活させることが出来る。このことにより、ＲＮＡを扱う用途では有利である。また、ＲＮａｓｅを分解し問題となるＲＮａｓｅの除去が容易に行えることとなり、本発明のｍＲＮＡ捕捉用担体を製造管理において有利である。【００１４】
細孔の大きさは、多孔質体内の表面積を大きくとることおよび、検体溶液等が容易に担体内全体にいきわたることができることが必要であることから、平均径で１μｍ〜５０μｍであることが好適である。【００１５】
本実施形態の不溶性担体の表面には、リン脂質の親水性部を構成するリン酸エステルより誘導される基を有する第一単位と電子吸引性の置換基がカルボニル基に結合してなるカルボン酸誘導基を有する第二単位とを含む高分子物質のカルボン酸誘導基部分にオリゴｄＴ鎖又はオリゴｄＴ鎖を含むＤＮＡ鎖が結合している。【００１６】
このリン脂質の親水性部を構成するリン酸エステルより誘導される基を有する第一単位と電子吸引性の置換基がカルボニル基に結合してなるカルボン酸誘導基を有する第二単位とを含む高分子物質は、ＤＮＡ鎖およびＲＮＡ鎖の非特異的吸着を抑制する性質とＤＮＡ鎖を固定化する性質とを併せ持つポリマーである。特に、第一単位に含まれるホスホリルコリン基は鋳型ＲＮＡ断片の非特異的吸着を抑制する役割を果たし、第二単位に含まれるカルボン酸誘導基はｄＴ鎖を化学的に固定化する役割を果たす。すなわち、オリゴｄＴ鎖は、第二単位に含まれるカルボン酸誘導基の部位で共有結合している。【００１７】
第一の単位は、たとえば、２−メタクリロイルオキシエチルホスホリルコリン基、６−メタクリロイルオキシヘキシルホスホリルコリン基等の（メタ）アクリロイルオキシアルキルホスホリルコリン基；
２−メタクリロイルオキシエトキシエチルホスホリルコリン基および１０−メタクリロイルオキシエトキシノニルホスホリルコリン基等の（メタ）アクリロイルオキシアルコキシアルキルホスホリルコリン基；
アリルホスホリルコリン基、ブテニルホスホリルコリン基、ヘキセニルホスホリルコリン基、オクテニルホスホリルコリン基、およびデセニルホスホリルコリン基等のアルケニルホスホリルコリン基；
等の基を有し、ホスホリルコリン基がこれらの基中に含まれている構成とすることができる。【００１８】
また、これらの基のうち、２−メタクリロイルオキシエチルホスホリルコリンが好ましい。第一単位が２−メタクリロイルオキシエチルホスホリルコリンを有する構成とすることにより、サンプル溶液中に含まれるｍＲＮＡ以外の非特異的吸着を確実に抑制することができる。【００１９】
カルボン酸誘導体は、カルボン酸のカルボキシル基が活性化されたものであり、Ｃ＝Ｏを介して脱離基を有するカルボン酸である。カルボン酸誘導体は、具体的には、アルコキシル基よりも電子求引性の高い基がカルボニル基に結合して求核反応が活性化された化合物である。カルボン酸誘導基は、アミノ基、チオール基、水酸基等に対する反応性を有する化合物である。【００２０】
活性化されたカルボン酸誘導体として、さらに具体的には、カルボン酸であるアクリル酸、メタクリル酸、クロトン酸、マレイン酸、フマル酸などのカルボキシル基が、酸無水物、酸ハロゲン化物、活性エステル、活性化アミドに変換された化合物が挙げられる。カルボン酸誘導基は、こうした化合物に由来する活性化された基であり、たとえば、ｐ−ニトロフェニル基やＮ−ヒドロキシスクシンイミド基等の活性エステル基；
―Ｃｌ、−Ｆ等のハロゲン；
等の基を有することができる。【００２１】
また、カルボン酸誘導基は、下記式（１）に示される基とすることができる。【００２２】
【化１】
0005262708.tif 000002
（ただし、上記式（１）において、Ａは水酸基を除く脱離基である。）【００２３】
上記式（１）に示される一価の基は、たとえば下記式（ｐ）または式（ｑ）から選択されるいずれかの基とすることができる。
また、下記式（ｔ）または下記式（ｖ）とすることもできる。上記（１）において、Ａは、窒素原子を含む置換基とすることができる。また、Ａは、ハロゲン原子とすることができる。【００２４】
【化２】
0005262708.tif 000003
【００２５】
（ただし、上記式（ｐ）および式（ｑ）において、Ｒ１およびＲ２は、それぞれ独立して、一価の有機基であり、直鎖状、分岐状、および環状のいずれであってもよい。また、上記式（ｐ）において、Ｒ１はＣとともに環を形成する二価の基であってもよい。また、上記式（ｑ）において、Ｒ２はＮとともに環を形成する二価の基であってもよい。）【００２６】
上記式（ｐ）に示される基として、たとえば下記式（ｒ）、（ｓ）、および（ｗ）に示される基が挙げられる。また、上記式（ｑ）に示される基として、たとえば下記式（ｕ）に示される基が挙げられる。【００２７】
上記式（１）に示される基は、たとえば下記式（ｒ）、式（ｓ）等に示される酸無水物由来の基；
下記式（ｔ）に示される酸ハロゲン化物由来の基；
下記式（ｕ）、式（ｗ）に示される活性エステル由来の基；または
下記式（ｖ）に示される活性化アミド由来の基とすることができる。
【化３】
0005262708.tif 000004
【００２８】
カルボン酸誘導基のうち、活性エステル基は、穏やかな条件における反応性に優れるため、好ましく用いられる。穏やかな条件としては、たとえば中性またはアルカリ性の条件、具体的にはｐＨ７．０以上１０．０以下、さらに具体的にはｐＨ７．６以上９．０以下、さらにまた具体的にはｐＨ８．０とすることができる。【００２９】
また、本明細書において規定するところの「活性エステル基」は、その定義について厳密な規定はなされていないが、慣用の技術表現としては、エステル基のアルコール側に酸性度の高い電子求引性基を有して求核反応を活性化するエステル群、すなわち反応活性の高いエステル基を意味するものとして、各種の化学合成、たとえば高分子化学、ペプチド合成等の分野で慣用されているものである。なお、ペプチド合成の分野においては、泉屋信夫、加藤哲夫、青柳東彦、脇道典著、「ペプチド合成の基礎と実験」、１９８５年発行、丸善、に記載されているように、活性エステル法はアミノ酸またはペプチドのＣ末端を活性化する方法の一つとして用いられている。【００３０】
実際的には、エステル基のアルコール側に、電子求引性の基を有し、アルキルエステルよりも活性化されたエステル基である。活性エステル基は、アミノ基、チオール基、水酸基等の基に対する反応性を有する。さらに具体的には、フェノールエステル類、チオフェノールエステル類、Ｎ−ヒドロキシアミンエステル類、シアノメチルエステル、複素環ヒドロキシ化合物のエステル類等がアルキルエステル等に比べてはるかに高い活性を有する活性エステル基として知られている。【００３１】
ここでは、高分子物質中のカルボン酸誘導体基が活性エステル基である場合を例に、説明する。活性エステル基としては、たとえばｐ−ニトロフェニル基、Ｎ−ヒドロキシスクシンイミド基、コハク酸イミド基、フタル酸イミド基、５−ノルボルネン−２，３−ジカルボキシイミド基等が挙げられるが、たとえばｐ−ニトロフェニル基が好ましく用いられる。【００３２】
不溶性担体表面にオリゴｄＴ鎖が固定化される担体の場合、第一単位と第二単位のさらに具体的な構成の組み合わせとして、たとえば、ホスホリルコリン基を含む第一単位が２−メタクリロイルオキシエチルホスホリルコリン基を有し、活性エステル基がｐ−ニトロフェニル基である構成とすることができる。
不溶性担体の形態が多孔質体の場合は、細孔表面にオリゴｄＴ鎖が固定化されるが、この場合であっても、第一単位と第二単位のさらに具体的な構成の組み合わせとして、ホスホリルコリン基を含む第一単位が２−メタクリロイルオキシエチルホスホリルコリン基を有し、活性エステル基がｐ−ニトロフェニル基である構成とすることができる。【００３３】
また、本実施形態の不溶性担体表面のコーティング層に使用される高分子物質は、リン脂質の親水性部を構成するリン酸エステルより誘導される基やカルボン酸誘導基以外に他の基を含んでもよい。また、高分子物質は共重合体とすることができる。具体的には、高分子物質がブチルメタクリレート基を含む共重合体であることが好ましい。こうすることにより、高分子物質を適度に疎水化し、この高分子物質の担体表面への吸着性をさらに好適に確保することができる。【００３４】
具体的には、高分子物質を、２−メタクリロイルオキシエチルホスホリルコリン（ＭＰＣ）基を有する第一単量体と、ｐ−ニトロフェニルオキシカルボニルポリエチレングリコールメタクリレート（ＮＰＭＡ）基を有する第二単量体と、ブチルメタリレート（ＢＭＡ）基を有する第三単量体との共重合体とすることができる。これらの共重合体であるｐｏｌｙ（ＭＰＣ−ｃｏ−ＢＭＡ−ｃｏ−ＮＰＭＡ）（ＰＭＢＮ）は、模式的に下記一般式（２）で示される。【００３５】
【化４】
0005262708.tif 000005
【００３６】
ただし、上記一般式（２）において、ａ、ｂ、およびｃは、それぞれ独立して、正の整数である。また、上記一般式（２）において、第一〜第三単量体がブロック共重合していてもよいし、これらの単量体がランダムに共重合していてもよい。【００３７】
上記一般式（２）で示される共重合体は、高分子物質の適度な疎水化と、タンパク質やＤＮＡ鎖の非特異吸着を抑制する性質と、オリゴｄＴ鎖を固定化する性質とのバランスとに、優れた構成である。このため、このような共重合体を用いることにより、不溶性体表面をより一層確実に高分子物質で被覆するとともに、高分子物質がコーティングされた担体表面への非特異的吸着を抑制しつつ、オリゴｄＴ鎖を確実に共有結合により固定化して担体上に導入することができる。【００３８】
なお、上記一般式（２）で示される共重合体は、ＭＰＣ、ＢＭＡ、およびＮＰＭＡの各単量体を混合し、ラジカル重合等の公知の重合方法により得ることができる。上記一般式（２）で示される共重合体をラジカル重合により作製する場合、たとえば、Ａｒ等の不活性ガス雰囲気にて、３０℃以上９０℃以下の温度条件で溶液重合を行うことができる。【００３９】
溶液重合に使用される溶媒は適宜選択されるが、たとえば、メタノール、エタノール、イソプロパノール等のアルコールや、ジエチルエーテル等のエーテル、クロロホルム等の有機溶媒を単独でまたは複数混合して用いることができる。具体的には、ジエチルエーテルとクロロホルムを体積比で８対２とした混合溶媒とすることができる。【００４０】
また、ラジカル重合反応に使用されるラジカル重合開始剤としては、通常使用されるものを用いることができる。たとえば、アゾビスイソブチロニトリル（ＡＩＢＮ）、アゾビスバレロニトリル等のアゾ系開始剤、過酸化ラウロイル、過酸化ベンゾイル、ｔ−ブチルペルオキシネオデカノエート、ｔ−ブチルペルオキシピバレート等の油溶性の有機過酸化物などが用いられる。【００４１】
さらに具体的には、ジエチルエーテルとクロロホルムを体積比で８対２とした混合溶媒およびＡＩＢＮを用い、Ａｒ中、６０℃にて２〜６時間程度重合を行うことができる。【００４２】
なお、本実施形態では、高分子物質がブチルメタクリレート基を含む第三単位を有する例を説明したが、ホスホリルコリン基を含む第一単位とカルボン酸誘導基を含む第二単位とを有する高分子物質を第一の高分子物質とし、これに加えて、ホスホリルコリン基を含む第一単位とブチルメタクリレート基を含む第三単位とを有する第二の高分子物質を含んでいてもよい。【００４３】
なお、上記第一の高分子物質の第一単位と上記第二の高分子物質の第一単位とは同一構造であってもよいし、異なる構造であってもよい。また、上記第一の高分子物質がブチルメタクリレート基を含む第三単位を含むとき、この第一の高分子物質の第三単位と上記第二の高分子物質の第三単位とは同一構造であってもよいし、異なる構造であってもよい。【００４４】
このような第二の高分子物質は、鋳型ＤＮＡ断片の非特異的吸着を抑制するポリマーとして用いられる。このようなポリマーとしては、たとえばホスホリルコリン基が３０モル％、ブチルメタクリレート基が７０モル％の割合で含まれているものであるＭＰＣポリマー（日本油脂社製）を用いることができる。【００４５】
なお、高分子物質が上記第一の高分子物質、第二の高分子物質からなる場合、これらの高分子物質が混合されている構成とすることができる。各々の高分子物質のポリマーは、たとえばエタノール溶液に溶解できるため、それぞれのポリマー溶液を混合することにより容易に混合ポリマーを得ることができる。【００４６】
以上のような高分子物質を不溶性担体表面に有する担体は、例えば所定の形状に成形加工された担体に高分子物質を含む液体を塗布し乾燥することにより得られる。または、高分子物質を含む液体中に担体を浸漬し乾燥してもよい。【００４７】
本実施形態では、上記の高分子物質を不溶性担体表面に有する担体に更に、オリゴｄＴ配列を含むＤＮＡ鎖（オリゴｄＴ鎖）を固定化する。
オリゴｄＴ鎖の塩基数は、５〜５０の範囲とすると、安定してｍＲＮＡを捕捉することができ、さらに、１５〜３５とすると、より好ましい。【００４８】
このオリゴｄＴ鎖を溶解または分散した液体を容器中、上記担体を浸漬し、放置後乾燥し、担体表面にオリゴｄＴ鎖を固定化することが出来る。【００４９】
このオリゴｄＴ鎖を溶解または分散した液体は、例えば中性からアルカリ性、例えばｐＨが７．６以上とすることができる。【００５０】
また、オリゴｄＴ鎖を固定化後、担体表面に固定化されなかったオリゴｄＴ鎖を除去するため、純水や緩衝液で洗浄してもよい。【００５１】
また、洗浄後はオリゴｄＴ鎖を固定化した以外の担体表面の活性エステルの不活性化処理をアルカリ化合物、あるいは一級アミノ基を有する化合物で行う。【００５２】
アルカリ化合物としては、水酸化ナトリウム、水酸化カリウム、炭酸ナトリウム、炭酸水素ナトリウム、リン酸水素二ナトリウム、水酸化カルシウム、水酸化マグネシウム、ホウ酸ナトリウム、水酸化リチウム、リン酸カリウムなどを用いることができる。【００５３】
一級アミノ基を有する化合物としては、グリシン、９−アミノアクアジン、アミノブタノール、４−アミノ酪酸、アミノカプリル酸、アミノエタノール、５−アミノ２，３−ジヒドロー１，４−ペンタノール、アミノエタンチオール塩酸塩、アミノエタンチオール硫酸、２−（２−アミノエチルアミノ）エタノール、リン酸二水素２−アミノエチル、硫酸水素アミノエチル、４−（２−アミノエチル）モルホリン、５−アミノフルオレセイン、６−アミノヘキサン酸、アミノヘキシルセルロース、ｐ−アミノ馬尿酸、２−アミノ−２−ヒドロキシメチル−１，３−プロパンジオール、５−アミノイソフタル酸、アミノメタン、アミノフェノール、２−アミノオクタン、２−アミノオクタン酸、１−アミノ２−プロパノール、３−アミノ−１−プロパノール、３−アミノプロペン、３−アミノプロピオニトリル、アミノピリジン、１１−アミノウンデカン酸、アミノサリチル酸、アミノキノリン、４−アミノフタロニトリル、３−アミノフタルイミド、ｐ−アミノプロピオフェノン、アミノフェニル酢酸、アミノナフタレンなどを用いることができる。これらのうち、アミノエタノール、グリシンを用いることが好ましい。【００５４】
また、担体に固定化するオリゴｄＴ鎖には、活性エステル基との反応性を高めるため、アミノ基を導入しておくことが好ましい。アミノ基は活性エステル基との反応性に優れるため、５‘末端側にアミノ基が導入されたオリゴｄＴ鎖を用いることにより、効率よくかつ強固に担体の表面上にオリゴｄＴ鎖を固定化することができる。【００５５】
以上により、表面にオリゴｄＴ鎖が固定化されたｍＲＮＡ捕捉用担体が得られる。
また、不溶性担体として多孔質体を用いた場合は、細孔表面にオリゴｄＴ鎖が固定化された担体が得られる。【００５６】
本実施形態の担体によるｍＲＮＡの精製方法について記載する。
この方法は、本実施形態のｍＲＮＡ捕捉用担体を用いて、
（ａ）ｍＲＮＡを含む検体溶液を上記ｍＲＮＡ捕捉用担体に供給する工程、
（ｂ）ｍＲＮＡとオリゴｄＴ鎖をハイブリダイズさせる工程、
（ｃ）洗浄液を供給し、洗浄する工程、
を含むことを特徴とする。
この方法は、更に（ｄ）ハイブリダイズしたｍＲＮＡを溶出させる工程、を含むこともできる。【００５７】
工程（ａ）においては、まず、ｍＲＮＡを含む検体を準備する。
検体は、ポリＡテイルを有するｍＲＮＡを含んでいれば、特に制限されない。例示するとすれば、動物由来細胞、植物由来細胞、細菌や菌類由来の細胞を用いることができる。また、組織や、血液をも用いることができる。続いて、準備したＲＮＡ鎖を含む検体から、検体溶液を調製する。検体溶液は、検体を溶媒に溶解したり、懸濁させたりして調製することができるが、好ましくは、グアニジンイソチオシアネート系やＳＤＳ−プロテアーゼ系の細胞可溶化液を用いて、細胞や組織を可溶化して調製することができる。
続いて、検体溶液を上記ｍＲＮＡ捕捉用担体に供給する。たとえば、担体の形態が容器の場合は、容器に分注する。また、上記担体の形態が多孔質体の場合は、多孔質体中に浸透させ放置する、あるいは、多孔質体の中を行き来させる。【００５８】
次に、工程（ｂ）において、ｍＲＮＡとオリゴｄＴ鎖をハイブリダイズさせる。
本実施形態にかかる高分子物質上では、効率良くｍＲＮＡがハイブリダイズし、効率良く本実施形態の担体にｍＲＮＡを捕捉することができる。
具体的に説明すると、不溶性担体表面に導入されているオリゴｄＴ鎖と、ｍＲＮＡのポリＡテイル部分が、ハイブリダイズする。本実施形態に用いている高分子物質上では、ｍＲＮＡのポリＡテイル部分とオリゴｄＴ鎖とのハイブリダイゼーションが高効率で起こり、ｍＲＮＡの高い捕捉量を確保することができる。
工程（ｂ）は、所定の温度、例えば、３７℃でのインキュベートを含んでいてもよい。【００５９】
つづいて、工程（ｃ）において、上記担体に洗浄液を供給し、洗浄する。
洗浄液としては、たとえば、オートクレーブ処理済みの超純水を用いることができる。
工程（ｂ）によるｍＲＮＡの捕捉後、洗浄液中に上記担体を浸漬し、多孔質体内を行き来させて、担体を洗浄することもできる。これにより、本実施形態の担体の表面からハイブリダイズしたｍＲＮＡ鎖以外のＲＮＡ鎖、ＤＮＡ鎖、タンパク質、脂質などを取り除くことができる。【００６０】
工程（ｄ）を行う場合は、工程（ｃ）において、加温した洗浄水を用いる。洗浄水の温度は、たとえば、９０℃とすることができる。
こうすることにより、本実施形態に用いる高分子上で、容易にハイブリダイゼーション後のＲＮＡとＤＮＡ鎖を解離させることができ、ｍＲＮＡを洗い出しにより溶出させて、ｍＲＮＡを回収することが出来る。【００６１】
以上のように、本発明のｍＲＮＡ捕捉用担体を用いることにより、簡便な操作で生体サンプル中のｍＲＮＡを効率良く捕捉することが可能となる。また、ｍＲＮＡをオリゴｄＴと解離して、溶出させることもできる。
【実施例】
【００６２】
以下の手法にて、本実施形態に対応する高分子物質を表面に有する不溶性担体からなるｍＲＮＡ捕捉用担体を用い、ｍＲＮＡ捕捉を行った。不溶性担体の形態として、多孔質体および容器（ここでは、サンプリングチューブ）をそれぞれ用いた。結果は、表面がアルデヒド処理された従来の不溶性担体を用意して比較した。
（ＰＭＢＮ処理担体の作製）
多孔質体ポリエチレン樹脂の細粒を型中に供給し、加圧化加熱成形を行い、直径３ｍｍの球形の多孔質体を得た。この多孔質体を２−メタクリロイルオキシエチルホスホリルコリン−ブチルメタクリレート−ｐ−ニトロフェニルオキシカルボニルポリエチレングリコールメタクリレート共重合体（ｐｏｌｙ（ＭＰＣ−ｃｏ−ＢＭＡ−ｃｏ−ＮＰＭＡ）（ＰＭＢＮ）、各基は、モル％で２５：７４：１）の０．５重量％エタノール溶液に浸漬した。３０分間放置した後、遠心処理により余分な溶液を除去し、乾燥を行い、細孔表面に、ホスホリルコリン基と、活性エステル基としてｐ−ニトロフェニル基を有する高分子物質を導入したプラスチック製多孔質体（ＰＭＢＮ処理担体）を得た。【００６３】
（アルデヒド処理担体の作製）
ポリエチレン樹脂の細粒を型中に供給し、加圧化加熱成形を行い、直径３ｍｍの球形の多孔質体を得た。この成形物に低温酸素プラズマ処理により細孔表面に親水化処理を施した。次に、アミノアルキルシランとしてγ−アミノプロピルトリエトキシシランをメタノール中に５重量％の濃度で溶解させたものをアミノ基導入処理液として調製し、この溶液の中に２時間浸漬の後、遠心によりこの溶液を除去し、超純水中に浸漬し放置後、遠心により基板を取り出し乾燥した。グルタルアルデヒドをＰＢＳ（−）（カルシウムフリーリン酸緩衝生理食塩水、Ｐｈｏｓｐａｔｅ  Ｂｕｆｆｅｒｅｄ  Ｓａｌｉｎｅ）中に２重量％の濃度で溶解させてグルタルアルデヒド溶液を調製し、アミノアルキルシラン処理を行った担体をグルタルアルデヒド溶液中に浸漬し、４時間放置した後、遠心で溶液の除去を行い、超純水中に浸漬し、洗浄乾燥した。これにより、細孔表面にアルデヒド基を有する多孔質体（アルデヒド処理担体）が得られた。【００６４】
（ＰＭＢＮ処理チューブの作製）
ポリプロピレン製サンプリングチューブ（深江化成製  容量１．５ｍｌ）の内面を２−メタクリロイルオキシエチルホスホリルコリン−ブチルメタクリレート−ｐ−ニトロフェニルオキシカルボニルポリエチレングリコールメタクリレート共重合体（ｐｏｌｙ（ＭＰＣ−ｃｏ−ＢＭＡ−ｃｏ−ＮＰＭＡ）（ＰＭＢＮ）、各基は、モル％で２５：７４：１）の０．５重量％エタノール溶液を分注し、３０分間放置した後、吸引し余分な溶液を除去し、乾燥を行い、チューブ内面表面に、ホスホリルコリン基と、活性エステル基としてｐ−ニトロフェニル基とを有する高分子物質を導入したサンプリングチューブ（ＰＭＢＮ処理チューブ）を得た。【００６５】
（アルデヒド基処理チューブの作製）
ポリプロピレン製サンプリングチューブ（深江化成製  容量１．５ｍｌ）に低温酸素プラズマ処理により親水化処理を施した。次に、アミノアルキルシランとしてγ−アミノプロピルトリエトキシシランをメタノール中に５容量％の濃度で溶解させたものをアミノ基導入処理液として調製し、この溶液をチューブ内に分注し２時間放置の後、吸引により溶液を除去し、超純水を分注し放置後、超純水を吸引除去し乾燥した。グルタルアルデヒドをＰＢＳ（−）中に２容量％の濃度で溶解させてグルタルアルデヒド溶液を調製し、アミノアルキルシラン処理を行ったチューブ内に分注し、４時間放置した後、吸引により溶液の除去を行い、超純水をチューブ内に分注し洗浄、吸引後、乾燥した。これにより、容器内面にアルデヒド基を有するサンプリングチューブ（アルデヒド処理チューブ）が得られた。【００６６】
（多孔質体へのオリゴｄＴ鎖の固定）
５’末端がアミノ基で修飾された、配列ＴＴＴＴＴＴＴＴＴＴＴＴＴＴＴＴＴＴＴＴＴＴＴＴＴＴＴＴＴＴ（３０塩基）のオリゴｄＴ鎖を０．２５Ｍ炭酸バッファ（ｐＨ９．０）を用いて溶解し、１０μＭのオリゴＴ溶液を調製した。この溶液中に、上記各々の多孔質体を浸漬し１０分間放置後、乾燥しオリゴｄＴ鎖を固定化した。その後、各々の担体について、ブロッキング処理を施した。【００６７】
（サンプリングチューブへのオリゴｄＴ鎖の固定）
５’末端がアミノ基で修飾された、配列ＴＴＴＴＴＴＴＴＴＴＴＴＴＴＴＴＴＴＴＴＴＴＴＴＴＴＴＴＴＴ（３０塩基）のオリゴｄＴ鎖（ｄＴプライマー）を０．２５Ｍ炭酸バッファ（ｐＨ９．０）を用いて溶解し、１０μＭのオリゴＴ溶液を調製した。この溶液を、サンプリングチューブ内に分注し１０分間放置後、乾燥しオリゴｄＴ鎖を固定化した。その後、各々のチューブについて、ブロッキング処理を施した。【００６８】
（細胞からＲＮＡ溶液の調製）
直径３５ｍｍの細胞培養用シャーレ中に、ＨｅＬａ細胞をコンフルエントになるまで培養を行い。培地を除去した後、ＰＢＳ（−）で軽く洗い、氷冷下、付着細胞からのＲＮＡ抽出培養液を捨て、ＰＢＳで数回洗う。ディッシュに３ｍｌのＧＴＣ溶液を入れ、セルスクレーパーで細胞を掻き取る操作を行って細胞を溶解させ、ピペットでサンプリングチューブ中集めた。集めた溶液を１８Ｇの針をつけた注射筒に内容物を出し入れし、良く混合し、ＲＮＡ溶液として、評価実験に供した。【００６９】
（多孔質体でのｍＲＮＡ捕捉の評価）
オリゴｄＴ鎖を固定化した、各々の多孔質体を、容量１ｍｌのディスペンサーチップの先端をカットし、各々の多孔質体を嵌め込み固定した。
容量１．５ｍｌのサンプリングチューブに、上記ＲＮＡ溶液を１００μｌ程分注し、上記ディスペンサーチップ先端に固定した多孔質体をＲＮＡ溶液中に保持し、ディスペンサーの吸引操作により、ＲＮＡ溶液を多孔質体中で出し入れを繰り返したのち、多孔質体内にＲＮＡ溶液を保持したまま室温で放置した。その後別のサンプリングチューブにＰＢＳ（−）を５００μｌ程取り、この中に、上記多孔質体を保持し、ディスペンサー操作により、ＰＢＳ（−）を多孔質体中で出し入れし、多孔質体内を洗浄した。
別のサンプリングチューブ中に、オートクレーブ処理済みの超純水を１００μｌとり、９０℃に加温し、上記洗浄済み多孔質体を保持し、ディスペンサー操作によりオートクレーブ処理済みの超純水の出し入れを繰り返しし、多孔質体内に保持されていたｍＲＮＡを洗い出し、採取した。
採取した溶液の２６０ｎｍでの吸光度を比較し、採取した溶液中のｍＲＮＡ量を、各多孔質体について比較した。結果を表１に示す。【００７０】
（サンプリングチューブでのｍＲＮＡ捕捉の評価）
オリゴｄＴ鎖を固定化した、各々のチューブに上記ＲＮＡ溶液を１００μｌ程分注し、ＲＮＡ溶液を保持したまま室温で１５分間放置した。その後ＲＮＡ溶液を吸引除去した後、ＰＢＳ（−）で２回洗浄した。オートクレーブ処理済みの超純水を１００μｌとり、９０℃に加温し、別のサンプリングチューブにｍＲＮＡを含む溶液採取した。
採取した溶液の２６０ｎｍでの吸光度を比較し、採取した溶液中のｍＲＮＡ量を、各チューブについて比較した。結果を表２に示す。【００７１】
【表１】
0005262708.tif 000006
【００７２】
【表２】
0005262708.tif 000007
【００７３】
本実施形態にかかる高分子物質の類型であるＰＭＢＮで表面処理したＰＭＢＮ処理担体及びＰＭＢＮ処理チューブでは、共に、採取されたｍＲＮＡ量が格段に多く、一方アルデヒド処理した担体では採取されたｍＲＮＡ量は非常に少なかった。従って、ＰＭＢＮを有する不溶性担体では、従来の担体表面に比べ非常に高効率でｍＲＮＡを精製および分取することができる。【００７４】
以下、本発明の実施態様を列挙する。
（１）多孔質体の細孔表面にリン脂質の親水性部を構成するリン酸エステルより誘導される基を有する第一単位と電子求引性の置換基がカルボニル基に結合してなるカルボン酸誘導基を有する第二単位とを含む高分子物質を有し、前記カルボン酸誘導基の全て又は一部にオリゴｄＴ配列を含むＤＮＡ鎖がオリゴｄＴ配列の５'末端にて結合していることを特徴とするｍＲＮＡ捕捉用担体。
（２）前記オリゴｄＴ配列の塩基数が５〜５０である（１）記載のｍＲＮＡ捕捉用担体。
（３）前記多孔質体の材質がプラスチックである（１）又は（２）記載のｍＲＮＡ捕捉用担体。
（４）（１）〜（３）いずれか記載のｍＲＮＡ捕捉用担体を用いて、
（ａ）ｍＲＮＡ鎖を含む検体溶液を前記ｍＲＮＡ抽出用担体に供給する工程、
（ｂ）ｍＲＮＡとオリゴｄＴ鎖をハイブリダイズさせる工程、
（ｃ）洗浄液を供給し、洗浄する工程、
を含むことを特徴とするｍＲＮＡの精製方法。
（５）更に（ｄ）ハイブリダイズしたｍＲＮＡを溶出させる工程、
を含む（４）記載のｍＲＮＡの精製方法。
また、本発明は以下の態様を含む。
［１］不溶性担体表面にリン脂質の親水性部を構成するリン酸エステルより誘導される基を有する第一単位と電子吸引性の置換基がカルボニル基に結合してなるカルボン酸誘導基を有する第二単位とを含む高分子物質を有し、前記カルボン酸誘導基の全て又は一部にオリゴｄＴ配列を含むＤＮＡがオリゴｄＴ配列の５'末端に結合していることを特徴とするｍＲＮＡ捕捉用担体。
［２］前記オリゴｄＴ配列の塩基数が５〜５０である［１］記載のｍＲＮＡ捕捉用担体。
［３］前記不溶性担体の形態が、容器又は複数のウェルを有するプレートである［１］または［２］記載のｍＲＮＡ捕捉用担体。
［４］前記不溶性担体の形態が、多孔質体である［１］または［２］記載のｍＲＮＡ捕捉用担体。
［５］前記不溶性担体の材質がプラスチックである［１］〜［４］いずれか記載のｍＲＮＡ捕捉用担体。
［６］［１］〜［５］いずれか記載のｍＲＮＡ捕捉用担体を用いて、
（ａ）ｍＲＮＡを含む検体溶液を前記ｍＲＮＡ捕捉用担体に供給する工程、
（ｂ）ｍＲＮＡとオリゴｄＴ配列を含むＤＮＡをハイブリダイズさせる工程、
（ｃ）洗浄液を供給し、洗浄する工程、
を含むことを特徴とするｍＲＮＡの精製方法。
［７］更に（ｄ）ハイブリダイズしたｍＲＮＡを溶出させる工程、を含む［６］記載のｍＲＮＡの精製方法。
［８］前記ｍＲＮＡを含む検体溶液が細胞を可溶化した溶液である［７］記載のｍＲＮＡの精製方法。
【配列表】
0005262708000001.app